얻 어 진 변성 폴리 카보 실레인 과 저 분자량 유기 금속 화합물 과 의 혼합물 을 톨루엔 에 용해 시킨 후 , 유리제 의 방사 장치 에 넣 고 , 내부 를 충분 하 게 질소 치환 하 고 나 서 승 온 시켜 톨루엔 을 증류 제거 시키 고 , 180 ℃ 에서 용융 방사 를 행하 였 다 . 얻 어 진 방사 섬유 를 , 공기 중 , 단계 적 으로 150 ℃ 까지 가열 시켜 불 융 화 시킨 후 , 공기 중 , 900 내지 1300 ℃ 에서 1 시간 소성 시켜 , 티타니아 / 실리카 섬유 를 얻 었 다 . 이 섬유 를 2 중량 % 의 불화 수소 수용액 에 10 분 간 침지 함 으로써 섬유 표면 의 실리카 를 제거 하 여 , 메조 포어 구조 의 티타니아 / 실리카 섬유 ( 평균 직경 : 10 ㎛) 를 얻 었 다 . 도 2 에 실험 예 1 의 소성 온도 1200 ℃ 에 있 어서 의 메조 포어 구조 의 티타니아 / 실리카 섬유 의 TEM ( 투과 전자 현미경 ) 사진 을 나타낸다 .